(57)【特許請求の範囲】
【請求項１】
Ｎａ2Ｓで表される無水硫化ナトリウムと硫黄とを不活性ガス雰囲気下、極性溶媒中で反応させて多硫化ナトリウムを得、次いでこの多硫化ナトリウムを単離することなく、これに下記一般式（１）で表されるハロゲノアルコキシシランを加えて不活性ガス雰囲気下で反応させることを特徴とする下記式（２）で表される含硫黄有機珪素化合物の製造方法。
【化１】
0003543352.tif 000033
（式中、Ｒ1はメチル基又はエチル基、Ｒ2は炭素数１〜９の二価炭化水素基、Ｘはハロゲン原子、ｍは１，２又は３である。）
【化２】
0003543352.tif 000034
（式中、Ｒ1、Ｒ2、ｍは上記と同様の意味を示し、ｘは２〜６の整数である。）
【請求項２】
上記無水硫化ナトリウムが、Ｎａ2Ｓ・ｎＨ2Ｏで表される含水硫化ナトリウムを減圧下で加熱処理することにより得られたものである請求項１記載の含硫黄有機珪素化合物の製造方法。
【請求項３】
上記無水硫化ナトリウムが、Ｎａ2Ｓ・ｎＨ2Ｏで表される含水硫化ナトリウムを極性溶媒に溶解し、次いで該極性溶媒を留去することにより得られたものである請求項１記載の含硫黄有機珪素化合物の製造方法。
【請求項４】
上記無水硫化ナトリウムが、ＮａＯＲ1（Ｒ1はメチル基又はエチル基である）とＨ2Ｓとをモル比２：１で使用し、これらを無水アルコール中において反応させることにより得られたものである請求項１記載の含硫黄有機珪素化合物の製造方法。
【請求項５】
極性溶媒が、メタノール、エタノール、ジオキサン、ＴＨＦ、ジブチルエーテル、アセトンから選ばれるものである請求項１乃至４のいずれか１項記載の含硫黄有機珪素化合物の製造方法。
【発明の詳細な説明】
【０００１】
【産業上の利用分野】
本発明は、下記式（２）で示されるポリスルフィド構造を有する有機珪素化合物を安定してしかも簡単に製造し得る含硫黄有機珪素化合物の製造方法に関する。
【０００２】
【化３】
0003543352.tif 000002
【０００３】
【従来の技術及び発明が解決しようとする課題】
従来、上記式（２）で表され、分子内にポリスルフィド構造を有する有機珪素化合物の製造方法としては下記（１）〜（６）に示すように種々の方法が提案されている。
【０００４】
（１）  例えば下記式で示されるような多硫化ナトリウムとハロゲノアルコキシシランとの反応（特公昭５１−２８６２号公報）
【０００５】
【化４】
0003543352.tif 000003
（２）  例えば下記式で示されるようなビニル官能性シランと硫黄との反応（特開昭５５−８９２９０号公報）
【０００６】
【化５】
0003543352.tif 000004
（３）  例えば下記式で示されるような硫化水素ナトリウムと硫黄とハロゲノアルコキシシランとの反応（特公昭５７−２６５９９号公報）
【０００７】
【化６】
0003543352.tif 000005
（４）  例えば下記式で示されるようなメルカプト官能性シランと硫黄との反応（特公昭６０−３３８３８号公報）
【０００８】
【化７】
0003543352.tif 000006
（５）  例えば下記式で示されるような硫化水素ナトリウムを出発原料とする方法（特公昭５７−２６６７１号公報、特公平４−６３８７９号公報）
【０００９】
【化８】
0003543352.tif 000007
（６）  例えば下記式で示されるような脱ハロゲン化水素反応（特公昭５９−１２１１７号公報）
【００１０】
【化９】
0003543352.tif 000008
【００１１】
しかしながら、（２）の方法は、生成する物質の特定が不可能な反応混合物となってしまうという問題がある。（３）及び（４）の方法は、臭気が激しく有害なＨ2Ｓがガス状で発生するため、安全性に問題がある。（５）の方法は、原料として使用する硫化水素ナトリウム（ＮａＳＨ）が極めて潮解性の高い物質であるため吸湿しやすく、このためアルコキシシランを加水分解させてしまう危険性が高いという問題がある。（６）の方法は、上記反応の際に生成するアンモニウム塩が目的物質であるポリスルフィド構造を有する有機珪素化合物中に溶解しやすいため、分離しにくく、アンモニウム塩を含有したままでこの有機珪素化合物を例えばゴム組成物の補強剤などとして添加した場合、ゴム組成物に悪影響を及ぼす可能性が高いなどの問題がある。
【００１２】
以上のことから、多硫化ナトリウムを原料とする（１）の方法が有効とされるが、多硫化ナトリウムも若干の吸湿性があり、また、無水物を生成させるのに手間がかかるため、経済的に不利であるという問題がある（特開平４−１４４９０４号公報参照）。
【００１３】
即ち、上述したように従来公知のポリスルフィド構造を有する有機珪素化合物の製造方法においては、合成時にＨ2Ｓなどの有害物質が副生され、また、吸湿性の高い原料を使用するため、アルコキシ基が加水分解したり、生成塩が目的物質中に溶解したりし、合成方法として好ましいものではない。また、上記製造方法の中で最も有効である多硫化ナトリウム法においても多硫化ナトリウムを無水化するのに手間がかかり、かつ多硫化ナトリウムを単離するために経済的に不利であり、更に、単離した無水多硫化ナトリウムが吸湿性を有しているため、目的とするポリスルフィド構造の有機珪素化合物を高純度で得られないという問題がある。
【００１４】
本発明は上記事情に鑑みなされたもので、簡略化された方法でポリスルフィド構造を有する高純度の上記式（２）の含硫黄有機珪素化合物を製造する方法を提供することを目的とする。
【００１５】
【課題を解決するための手段及び作用】
本発明者らは上記目的を達成するため鋭意検討を行った結果、無水硫化ナトリウムを出発原料とし、極性溶媒中で硫黄と反応させて多硫化ナトリウムとし、これを単離することなく、この反応混合物に下記式（１）で示されるハロゲノアルコキシシランを加えて反応させることにより、一槽の反応器を用いるだけで簡単かつ確実に高純度の下記式（２）の含硫黄有機珪素化合物を安定して製造でき、工業的製法として操作的にも経済的にも非常に有利であることを見い出し、本発明をなすに至った。
【００１６】
従って、本発明は、Ｎａ2Ｓで表される無水硫化ナトリウムと硫黄とを不活性ガス雰囲気下、極性溶媒中で反応させて多硫化ナトリウムを得、次いでこの多硫化ナトリウムを単離することなく、これに下記一般式（１）で表されるハロゲノアルコキシシランを加えて不活性ガス雰囲気下で反応させることを特徴とする下記式（２）で表される含硫黄有機珪素化合物の製造方法を提供する。
【００１７】
以下、本発明につき更に詳しく説明すると、本発明の上記式（２）の含硫黄有機珪素化合物の製造方法においては、まず無水硫化ナトリウムを極性溶媒中で硫黄と反応させて多硫化ナトリウムを得る。
【００１８】
この場合、本発明において使用する無水硫化ナトリウムは、実質的に無水のものであれば工業品をそのまま用いることができ、この場合使用前に減圧下で加熱脱水するか又は有機溶媒を加えて留去するなどの処理を適用し、更に無水化してもよい。
【００１９】
また、含水硫化ナトリウム（Ｎａ2Ｓ・ｎＨ2Ｏ）を出発原料として使用する場合、減圧下で加熱脱水するか又は有機溶媒を加えて留去するなどの処理によって脱水し、無水硫化ナトリウムとした後に使用する。
【００２０】
無水硫化ナトリウム又は含水硫化ナトリウムを減圧加熱脱水する場合、５０Ｔｏｒｒ以下の減圧下、７０〜２００℃で加熱することが好ましく、特に２０Ｔｏｒｒ以下の減圧下、１００〜２００℃で加熱することがより好ましい。加熱処理後に系を常温常圧に戻す場合、乾燥窒素雰囲気下で実施することが必要である。
【００２１】
なお、本発明の製造方法においては、全ての工程を一つの反応槽中で行うことができるので、減圧加熱脱水処理する際に溶融した若干の無水硫化ナトリウムが反応槽に付着することは差し支えない。
【００２２】
また、有機溶媒を加えて水分を留去し、無水硫化ナトリウムを得る場合、含水硫化ナトリウム及び遊離してくる水を有機溶媒中に溶解させることが必要であるので、有機溶媒としてはメタノール、エタノール等のアルコール類、ジオキサン、ＴＨＦ（テトラヒドロフラン）、ジブチルエーテル等のエーテル類、アセトン等のケトン類などの極性有機溶媒を使用することが好ましい。
【００２３】
無水硫化ナトリウム又は含水硫化ナトリウムを有機溶媒に加えて留去する方法としては、これらを上記有機溶媒に溶解し、乾燥不活性ガス（窒素ガスなど）雰囲気下で上記溶媒の沸点以上に加熱することによって、溶媒を留去する方法を採用することができる。この場合、水分が留去しやすいように、水と共沸しやすいベンゼン、トルエン等の芳香族系又は脂肪族炭化水素系溶媒を併用し、減圧下で共沸脱水処理を行うこともできる。なお、硫化ナトリウムが実質的に無水になっていれば、使用した有機溶媒が残存していても差し支えない。
【００２４】
更に、無水硫化ナトリウムは、ＮａＯＲ1（Ｒ1はメチル基又はエチル基である）とＨ2Ｓとをモル比２：１で使用し、これらを無水アルコール中において反応させることによっても得ることができる。この場合、ＮａＯＲ1としては高純度のものを使用することが好ましく、高純度のＮａＯＲ1は窒素ガスなどの不活性ガス雰囲気下、無水アルコール（Ｒ1ＯＨ）中に金属ナトリウムを溶解させることにより、容易に得ることができるが、水素ガスが発生するため注意を要する。
【００２５】
上記で使用する無水アルコールとしては、下記式（１）で表されるアルキルハロシランのアルコキシ基と同一の基を有するものを使用することが必要である。例えば、エトキシ基を有する有機珪素化合物を合成する場合、メタノール溶媒中で反応を行うと、目的とする含硫黄有機珪素化合物のアルコキシ基がメトキシ基とエトキシ基とを混合したものとなってしまうため純度が低下し、好ましくない。以上の理由から使用するアルコールはメタノール又はエタノールが選択される。
【００２６】
このようにして得られたＮａＯＲ1はアルコール溶液のまま使用することが、取り扱い上及び吸湿防止の観点から好ましい。上記方法で調製したＮａＯＲ1のアルコール溶液中に含まれる不純物は、系中の水分と金属ナトリウムとが反応して生成するＮａＯＨで、その絶対量をＮａＯＨ／ＮａＯＲ1＝１／１００以下、好ましくは０．５／１００以下に押さえることが好ましい。ＮａＯＨは、下記反応式により水分を放出するため、その絶対量が上記範囲以上になると有機珪素化合物が加水分解、縮合し、純度が大幅に低下してしまうので好ましくない。このような条件を満たしていれば、工業的に生産され、販売されているナトリウムアルコキシドのアルコール溶液をそのまま使用するこもできる。
【００２７】
【化１０】
0003543352.tif 000009
【００２８】
Ｈ2Ｓは工業的生産されている高純度品を用いることができ、反応時にはガス状で系内に吹き込めばよいので、実質的に無水のものを使用することができる。
【００２９】
ナトリウムアルコキシド（ＮａＯＲ1）とＨ2Ｓとの使用割合はモル比で正確にＮａＯＲ1／Ｈ2Ｓ＝２とすることが必要である。この比が２を超えると強アルカリ性のＮａＯＲ1が系内に不純物として残存し、また、２未満では未反応Ｈ2Ｓが残存したり、ＮａＳＨが生成するため、最終目的物の純度低下を引き起こしてしまう。
【００３０】
次に、上記無水硫化ナトリウムを出発原料として本発明の含硫黄有機珪素化合物を製造するには、まず、無水硫化ナトリウムを反応槽中において極性溶媒に溶解或いは分散させ、ここに硫黄を加えて極性溶媒中で無水硫化ナトリウムと硫黄とを反応させ、多硫化ナトリウムを生成させる。この場合、極性溶媒としては、メタノール、エタノール等のアルコール類、ジオキサン、ＴＨＦ、ジブチルエーテル等のエーテル類、アセトン等のケトン類などを使用することができる。
【００３１】
硫黄は実質的に無水の硫黄であれば粉末状或いはフレーク状などどのようなものでも使用可能である。
【００３２】
加える硫黄の量は、目的とする有機珪素化合物中の硫黄（Ｓ）の量によって決まる。即ち、例えば無水硫化ナトリウム（Ｎａ2Ｓ）１モルを使用して下記式（２）で表される含硫黄有機珪素化合物１モルを合成する場合、使用する硫黄の量は（Ｘ−１）モルとすることができる（但し、Ｘは式（２）のＸと同様の意味を表わす）。
【００３３】
無水硫化ナトリウムと硫黄との反応は、乾燥不活性ガス（窒素ガスなど）雰囲気下、室温〜溶媒の沸点の温度範囲で反応させることにより実施することができる。この反応は、加えた硫黄が完全に溶解してから更に１時間継続することが好ましい。
【００３４】
次に、上記反応で生成した無水多硫化ナトリウム溶液にこの無水多硫化ナトリウムを単離することなく直接下記式（１）で表されるハロゲノアルコキシシランを滴下し、反応させる。
【００３５】
【化１１】
0003543352.tif 000010
【００３６】
式中、Ｒ1はメチル基又はエチル基、Ｒ2は炭素数１〜９の二価炭化水素基を表し、具体的には下記に示すものが挙げられる。
【００３７】
【化１２】
0003543352.tif 000011
【００３８】
ＸはＣｌ、Ｂｒ、Ｉなどのハロゲン原子であり、ｍは１，２又は３である。このようなアルキルハロシランとしては下記に示すものが挙げられる。
【００３９】
【化１３】
0003543352.tif 000012
【００４０】
【化１４】
0003543352.tif 000013
【００４１】
無水多硫化ナトリウムと上記式（１）で表されるハロゲノアルコキシシランとの反応は、乾燥不活性ガス（窒素ガスなど）雰囲気下、室温〜溶媒の沸点の温度範囲で行うことができ、反応速度を高めるためには、溶媒の還流下などの高温条件で行うことが好ましい。
【００４２】
使用するハロゲノアルコキシシランは、無水硫化ナトリウム１モルに対して２モル以上、好ましくは２．０〜２．２モルとする必要がある。２モル未満の場合、未反応のＮａ2Ｓｘ或いはポリスルフィドの片末端のみが反応した下記式（３）で表される物質などが系中に不純物として残存し、これらの物質は系から除去不可能であるため、好ましくない。２モルを超えて過剰に使用しても、減圧下で加熱することにより、過剰の未反応のアルキルハロシランは留去可能であるため、問題はない。
【００４３】
【化１５】
0003543352.tif 000014
【００４４】
反応終了後、反応系を室温まで冷却し、生成した無機塩（ＮａＸ）を窒素雰囲気下で濾別し、更に減圧下で加熱処理することにより、使用した有機溶媒を留去し、目的とするポリスルフィド構造を有する含硫黄有機珪素化合物を得ることができる。なお、濾過法としては減圧式（ネッチェ式）或いは加圧式（フィルタープレス式）のいずれでも適用することが可能で、合成原液及び濾過液をできるだけ吸湿させないようにすることが好ましい。
【００４５】
一方、ＮａＯＲ1とＨ2Ｓとから無水硫化ナトリウムを製造し、この無水硫化ナトリウムを出発原料として含硫黄有機珪素化合物を製造する場合、無水硫化ナトリウムを製造する工程と含硫黄有機珪素化合物の製造工程とを連続して行うことができる。
【００４６】
この場合、操作手順としては、反応槽内を無水状態にした後、槽内を不活性ガスで置換し、高純度のナトリウムアルコキシドのアルコール溶液を仕込み、必要に応じて無水アルコールを追加し、ここにＨ2Ｓガスを吹き込み、Ｎａ2Ｓ溶液を製造する。
【００４７】
この場合、反応は室温〜アルコールの沸点までいずれの温度においても行うことができるが、室温付近の比較的低温で実施する方がＨ2Ｓガスのアルコール溶液中への吸収がよいので、好ましい。また、更にＨ2Ｓガスの吸収をよくする目的で系を若干減圧してもよい。本反応は反応活性が高いので、Ｈ2Ｓガス吹き込み終了後、直ちに次工程に進んでも良いし、同一温度で数時間熟成してもよい。
【００４８】
上記操作で得たＮａ2Ｓ溶液に硫黄を所定量加え、不活性ガス雰囲気下で加熱撹拌し、無水多硫化ナトリウム（Ｎａ2Ｓｘ）を得る。
【００４９】
硫黄の添加量は目的とするポリスルフィド構造有機珪素化合物の含硫黄量ｘにより決定され、例えばナトリウムアルコキシドを２モル使用した場合、（ｘ−１）モル添加すればよい（ｘは上記と同様の意味を有する）。反応温度は３０℃〜アルコールの沸点の範囲であればよいが、特に４０℃〜アルコールの沸点温度とすることが好ましい。３０℃未満の場合、反応の進行が遅くなる。
【００５０】
次に、このようにして得られた多硫化ナトリウムと上記式（１）のハロゲノアルコキシシランとを反応させる。出発原料であるナトリウムアルコキシド（ＮａＯＲ1）２モルに対して、アルキルハロシランは２モル以上使用することが必要である。アルキルハロシランの量が２モル未満の場合、未反応のＮａＳｘやポリスルフィドの片末端のみが反応した上記式（３）で示す物質などが不純物として残存する。反応は、多硫化ナトリウムにアルキルハロシランを徐々に滴下し、反応させればよい。反応温度は室温〜アルコール沸点の範囲のいずれでもよいが、反応温度を高める場合にはアルコール温度に近い温度とすることが好ましい。
【００５１】
反応終了後、反応系を室温まで冷却し、生成した無機塩（ＮａＸ）を窒素雰囲気下で上記と同様の方法で濾別し、更に減圧下で加熱処理することにより、溶媒のアルコールを留去し、目的とする含硫黄有機珪素化合物を得ることができる。
【００５２】
【発明の効果】
本発明によれば、下記（ａ）〜（ｇ）の効果を有し、簡略化された方法でポリスルフィド構造を有する含硫黄有機珪素化合物を高純度で製造することができ、得られた含硫黄有機珪素化合物は、シリカなどの天然又は合成珪酸物質で補強された加硫可能なゴム組成物の補強性を更に向上させる補強剤として好適に使用することができる。
（ａ）  入手が容易でかつ安価な無水硫化ナトリウム（Ｎａ2Ｓ）或いは含水硫化ナトリウムを出発原料として使用することができる。
（ｂ）  吸湿性を若干有する無水多硫化ナトリウム（Ｎａ2Ｓｘ）を単離する工程を必要としないため、アルコキシシランが加水分解されない。
（ｃ）  硫黄（粉末）は実質的な吸湿性はほとんどない。
（ｄ）  硫黄以外の原料（ＮａＯＣ2Ｈ5のアルコール溶液、Ｈ2Ｓ（ガス）、クロロアルキルシランなど）は全て高純度化が可能であり、かつ吸湿を防止できる環境下で取り扱うことができる。
（ｅ）  一つの反応槽において連続して反応を行うことができるので、吸湿性を有する中間体（無水多硫化ナトリウム）を単離する工程を必要とせず、合成を完了することができ、反応を実質的に無水の条件下で実施することが可能である。
（ｆ）  一つの反応槽において反応を行うので、製造工程を短縮することができ、経済的に有利である。
（ｇ）  有害な副生成物を生じない。
【００５３】
【実施例】
以下、実施例と比較例を示し、本発明を具体的に説明するが、本発明は下記の実施例に制限されるものではない。
【００５４】
〔実施例１〕
窒素ガス導入管、ジムロート型冷却管、温度計、滴下管を備えた２リットル反応フラスコ内を窒素置換した後、無水Ｎａ2Ｓ（市販品）７８．１ｇ（１．００モル）と、粉末硫黄９６．２ｇ（３．００モル）と、無水エタノール６００ｇを仕込み、窒素気流下、７８℃で加熱撹拌を５時間継続した。
【００５５】
次いで、エタノールの還流下、上記反応混合物にγ−クロロプロピルトリエトキシシラン４８１．６ｇ（２．００モル）を１時間かけて滴下し、滴下終了後、エタノール還流下、加熱撹拌を５時間継続した。
【００５６】
室温まで冷却した後、生成したＮａＣｌを濾別し、濾液を９０〜１００℃、１０Ｔｏｒｒの条件で濃縮したところ、下記式（４）で示される黄色透明の液体が５１０．９ｇ（収率９４．８％）得られた。この元素分析値及びＧＰＣ分析結果を下記に示す。
【００５７】
【化１６】
0003543352.tif 000015
【００５８】
【表１】
0003543352.tif 000016
ＧＰＣ分析
上記式（４）で表される含硫黄有機珪素化合物：９０．１％
上記の加水分解ダイマー                    ：  ６．７％
【００５９】
〔実施例２〕
実施例１と同様の反応装置にＮａ2Ｓ・５Ｈ2Ｏ  １６８．１ｇ（１．００モル）を仕込み、系内を２０Ｔｏｒｒまで減圧した後、９０℃で１時間、更に１２０℃で３時間加熱撹拌を行い、脱水した。
【００６０】
系を窒素雰囲気下、室温まで冷却した後、粉末硫黄９６．２ｇ（３．００モル）及び無水エタノール６００ｇを仕込み、以下実施例１と同様にして反応、処理を行ったところ、下記式（５）で示される反応生成物が５０８．２ｇ（収率９４．３％）得られた。その元素分析値及びＧＰＣ分析結果を下記に示す。
【００６１】
【化１７】
0003543352.tif 000017
【００６２】
【表２】
0003543352.tif 000018
ＧＰＣ分析
上記式（５）で表される含硫黄有機珪素化合物：８９．５％
上記の加水分解ダイマー                    ：  ７．４％
【００６３】
〔実施例３〕
実施例１で用いた反応装置において冷却器を側管付コンデンサーに変更し、ここにＮａ2Ｓ・５Ｈ2Ｏ  １６８．１ｇ（１．００モル）と、トルエン４００ｇと、エタノール１０００ｇを仕込んだ。窒素雰囲気下、この系を加熱撹拌し、徐々に昇温しながら溶媒を留去した。内温が１１０℃になり、全留去量が１２００ｇに達したときに加熱を停止した。
【００６４】
系を窒素雰囲気下、室温まで冷却した後、粉末硫黄９６．２ｇ（３．００モル）及び無水エタノール６００ｇを仕込み、以下実施例１と同様にして反応、処理を行ったところ、下記式（６）で示される反応生成物５０９．９ｇ（収率９４．６％）が得られた。その元素分析値及びＧＰＣ分析結果を下記に示す。
【００６５】
【化１８】
0003543352.tif 000019
【００６６】
【表３】
0003543352.tif 000020
ＧＰＣ分析
上記式（６）で表される含硫黄有機珪素化合物：８９．５％
上記の加水分解ダイマー                    ：  ７．４％
【００６７】
〔実施例４〕
γ−クロロプロピルトリエトキシシランの代わりにγ−クロロプロピルトリメトキシシラン３９７．４ｇを使用し、実施例１と同様の反応を行ったところ、下記式（７）で示される反応生成物が４１５．７ｇ（収率９１．４％）得られた。その元素分析値及びＧＰＣ分析値を下記に示す。
【００６８】
【化１９】
0003543352.tif 000021
【００６９】
【表４】
0003543352.tif 000022
ＧＰＣ分析
上記式（７）で表される含硫黄有機珪素化合物：８５．７％
上記の加水分解ダイマー                    ：１１．２％
【００７０】
〔実施例５〕
γ−クロロプロピルトリエトキシシランの代わりにｐ−クロルメチルフェニルエチルトリメトキシシラン５４９．６ｇ（２．００モル）を使用し、実施例２と同様の反応を行ったところ、下記式（８）で示される反応生成物が５７７．８ｇ（収率９５．２％）得られた。その元素分析値及びＧＰＣ分析結果を下記に示す。
【００７１】
【化２０】
0003543352.tif 000023
【００７２】
【表５】
0003543352.tif 000024
ＧＰＣ分析
上記式（８）で表される含硫黄有機珪素化合物：９１．５％
上記の加水分解ダイマー                    ：  ５．８％
【００７３】
〔実施例６〕
窒素ガス導入管、冷却管、温度計、滴下管を備え、減圧可能な２リットル反応器内を窒素置換した後、２１．０％ＮａＯＣ2Ｈ5エタノール溶液６４８．１ｇ（ＮａＯＣ2Ｈ5として２．０モル）を仕込んだ。なお、このＮａＯＣ2Ｈ5溶液中のＮａＯＨ量は０．０２％であり、その量はＮａＯＨ／ＮａＯＣ2Ｈ5＝０．０２／２１．０＝０．０００９５＜０．００５の条件を満たしている。
【００７４】
窒素ガスの通気を停止した後、室温でＨ2Ｓガス３４．１ｇ（１．０モル）を時間をかけて吹き込んだ。冷却管の先端に取り付けたバブラーに泡が発生しなかったので、Ｈ2Ｓガスはほぼ定量的に溶液中に吸い込まれたと判断された。Ｈ2Ｓガス吹き込み終了後、窒素雰囲気下、室温で２時間撹拌した。
【００７５】
次いで、窒素雰囲気下、この反応混合物に無水硫黄粉末９６．２ｇ（３．０モル）を加え、内温を６０℃まで昇温した後、６０〜６５℃で３時間加熱撹拌した。その後、更に昇温し、エタノール還流下で、かつ窒素雰囲気下でγ−クロロプロピルトリエトキシシラン４８１．６ｇ（２．０モル）を１時間かけて滴下した。滴下終了後、エタノール還流下、加熱撹拌を５時間継続した。
【００７６】
室温で冷却した後、生成したＮａＣｌを濾別し、濾液を９０〜１００℃、１０Ｔｏｒｒの条件で濃縮したところ、下記式（９）で示される黄色透明の液体が５０９．３ｇ（収率９４．５％）得られた。その元素分析値及びＧＰＣ分析結果を下記に示す。
【００７７】
【化２１】
0003543352.tif 000025
【００７８】
【表６】
0003543352.tif 000026
ＧＰＣ分析
上記式（９）で表される含硫黄有機珪素化合物：９５．６％
上記の加水分解ダイマー                    ：  １．３％
【００７９】
〔比較例１〕
実施例６と同様の反応装置内を窒素置換した後、無水Ｎａ2Ｓ4を１７４．３ｇ（１．０モル）と無水エタノール６００ｇを仕込んだ。
【００８０】
系を加熱し、エタノールの還流下、γ−クロロプロピルトリエトキシシラン４８１．６ｇ（２．０モル）を１時間かけて滴下した。滴下終了後、エタノール還流下、加熱撹拌を５時間継続した。
【００８１】
室温まで冷却した後、生成したＮａＣｌを濾別し、濾液を９０〜１００℃、１０Ｔｏｒｒの条件で濃縮したところ、下記式（１０）で示される黄色透明の液体が５０３．０ｇ（収率９３．３％）得られた。そのＧＰＣ分析結果を下記に示す。
【００８２】
【化２２】
0003543352.tif 000027
ＧＰＣ分析
上記式（１０）で表される含硫黄有機珪素化合物：８４．１％
上記の加水分解ダイマー                      ：１１．８％
このように従来の方法では高純度で目的物質を得ることができなかった。
【００８３】
〔比較例２〕
実施例１と同様の装置を用いて、窒素雰囲気下、無水Ｎａ2Ｓ７８．１ｇ（１．００モル）と粉末硫黄９６．２ｇ（３．００モル）と無水エタノール６００ｇを仕込み、窒素気流下７８℃で５時間加熱撹拌した。
【００８４】
その後、８０℃、２０Ｔｏｒｒの条件で低沸分を留去した。窒素雰囲気下、室温まで冷却した後、粉末状の無水Ｎａ2Ｓ4を取り出し、清浄なガラス瓶に詰めた。
【００８５】
実施例１と同様の装置を窒素置換した後、合成した無水Ｎａ2Ｓ4を再度仕込んだ。その後、γ−クロロプロピルトリエトキシシランとの反応を実施例１と同様に行ったところ、下記式（１１）で示される反応生成物が５０３．４ｇ（収率９３．４％）得られた。そのＧＰＣ分析結果を下記に示す。
【００８６】
【化２３】
0003543352.tif 000028
ＧＰＣ分析
上記式（１１）で表される含硫黄有機珪素化合物：８３．２％
上記の加水分解ダイマー                      ：１２．３％
本例では途中で無水Ｎａ2Ｓ4と単離しているため、手間がかかる上に吸湿し、若干アルコキシ基が加水分解している。
【００８７】
〔実施例７〕
γ−クロロプロピルトリエトキシシランの代わりにγ−クロロプロピルトリメトキシシランを３９７．４ｇ（２．０モル）を使用して実施例６と同様の反応を行ったところ、下記式（１２）で示される反応生成物が４２０．７ｇ（収率９２．５％）得られた。その元素分析値及びＧＰＣ分析結果を下記に示す。
【００８８】
【化２４】
0003543352.tif 000029
【００８９】
【表７】
0003543352.tif 000030
ＧＰＣ分析
上記式（１２）で表される含硫黄有機珪素化合物：９３．６％
上記の加水分解ダイマー                      ：１２．３％
【００９０】
〔実施例８〕
γ−クロロプロピルトリエトキシシランの代わりにｐ−クロルメチルフェニルエチルトリメトキシシランを５４９．６ｇ（２．０モル）を使用して実施例６と同様の反応を行ったところ、下記式（１３）で示される反応生成物が５７５．３ｇ（収率９４．８％）得られた。その元素分析値及びＧＰＣ分析結果を下記に示す。
【００９１】
【化２５】
0003543352.tif 000031
【００９２】
【表８】
0003543352.tif 000032
ＧＰＣ分析
上記式（１３）で表される含硫黄有機珪素化合物：９５．８％
上記の加水分解ダイマー                      ：  １．３％